КОМПОЗИЦИЯ НА ОСНОВЕ ОКСИДА ЦИРКОНИЯ И ПО МЕНЬШЕЙ МЕРЕ ОДНОГО ОКСИДА РЕДКОЗЕМЕЛЬНОГО ЭЛЕМЕНТА, ОТЛИЧНОГО ОТ ЦЕРИЯ, С КОНКРЕТНОЙ ПОРИСТОСТЬЮ, СПОСОБЫ ЕЕ ПОЛУЧЕНИЯ И ЕЕ ПРИМЕНЕНИЕ В КАТАЛИЗАТОРАХ

1. Композиция на основе оксида циркония и по меньшей мере одного оксида редкоземельного элемента, отличного от церия, при массовой доле оксида циркония по меньшей мере 50%, отличающаяся тем, что в ней, после прокаливания при температуре 900°С в течение 4 ч, наблюдаются две совокупности пор, соответствующие диаметры которых сгруппированы для первой совокупности около значения от 20 нм до 40 нм и для второй совокупности около значения от 80 нм до 200 нм.
2. Композиция по п. 1, отличающаяся тем, что диаметр первой совокупности пор сгруппирован около значения от 20 нм до 35 нм и более конкретно от 20 нм до 30 нм, а диаметр второй совокупности пор сгруппирован около значения от 80 нм до 150 нм и более конкретно от 90 нм до 110 нм.
3. Композиция по п. 1 или 2, отличающаяся тем, что, после прокаливания при температуре 900°С в течение 4 ч, она имеет общий объем пор по меньшей мере 1,3 мл Hg/г, более конкретно по меньшей мере 1,5 мл Hg/г.
4. Композиция по п. 1 или 2, отличающаяся тем, что, после прокаливания при 1100°С в течение 4 часов, в ней наблюдается совокупность пор, диаметр которых сгруппирован около значения от 30 нм до 70 нм.
5. Композиция по п. 1 или 2, отличающаяся тем, что, после прокаливания при 1100°С в течение 4 ч, она имеет общий объем пор по меньшей мере 0,9 мл Hg/г.
6. Композиция по п. 1 или 2, отличающаяся тем, что она основана на оксидах по меньшей мере двух редкоземельных
элементов, отличных от церия.
7. Композиция по п. 1 или 2, отличающаяся тем, что она имеет содержание оксида редкоземельного элемента, отличного от церия, от 10% до 30%.
8. Композиция по п. 1 или 2, отличающаяся тем, что редкоземельный элемент(элементы), отличный от церия, является(являются) выбранным из группы, состоящей из иттрия, лантана, неодима, празеодима и гадолиния.
9. Композиция по п. 1 или 2, отличающаяся тем, что она содержит оксид лантана, и тем, что, после прокаливания при 1000°С в течение 4 часов, она присутствует в форме двух кристаллографических фаз кубической природы.
10. Композиция по п. 1 или 2, отличающаяся тем, что она также содержит оксид ниобия.
2
11. Композиция по п. 1 или 2, отличающаяся тем, что, после прокаливания при 1100°С в течение 4 часов, она имеет удельную поверхность по меньшей мере 25 м/г.
2
2
12. Композиция по п. 1 или 2, отличающаяся тем, что, после прокаливания при 1150°С в течение 4 ч, она имеет удельную поверхность по меньшей мере 7 м/г, более конкретно по меньшей мере 10 м/г.
13. Способ получения композиции по любому из пп. 1-12, отличающийся тем, что он включает следующие этапы, на которых:
- (a1) образуют смесь в жидкой фазе, содержащую либо только соединение циркония, либо это соединение с одним или несколькими соединениями редкоземельных элементов, отличных от церия, при количестве последнего соединения(соединений), которое является
меньшим, чем количество, необходимое для получения требуемой композиции;
- (b1) указанную смесь объединяют с основным соединением при перемешивании;
- (c1) среду, полученную на предыдущем этапе, объединяют при перемешивании либо с соединениями редкоземельных элементов, отличных от церия, если эти соединения не присутствовали на этапе (a1), либо с необходимым оставшимся количеством указанных соединений, причем энергия перемешивания, применяемая во время этапа (c1), является меньшей, чем применяемая во время этапа (b1), в результате чего получают осадок;
- (d1) указанный осадок нагревают в водной среде;
- (e1) добавку, выбранную из анионных поверхностно-активных веществ, неионных поверхностно-активных веществ, полиэтиленгликолей, карбоновых кислот и их солей, а также поверхностно-активных веществ по типу карбоксиметилированного этоксилата жирного спирта, добавляют к осадку, полученному на предыдущем этапе;
- (f1) полученный в результате осадок прокаливают.
14. Способ получения композиции по любому из пп. 1-12, отличающийся тем, что он включает следующие этапы, на которых:
- (а2) соединение циркония объединяют в жидкой фазе с основным соединением, в результате чего образуется осадок;
- (b2) указанный осадок нагревают в водной среде;
- (с2) добавку, выбранную из анионных поверхностно-активных веществ, неионных поверхностно-активных веществ, полиэтиленгликолей, карбоновых кислот и их солей, а также
поверхностно-активных веществ по типу карбоксиметилированного этоксилата жирного спирта, добавляют к осадку, полученному на предыдущем этапе;
- (d2) осадок, полученный в результате предыдущего этапа, прокаливают при температуре не более 500°С;
- (е2) образуют смесь в жидкой фазе, содержащую продукт, полученный в результате предыдущего этапа, и одно или несколько соединений редкоземельных элементов, отличных от церия;
- (f2) эту смесь объединяют с основным соединением;
- (g2) твердый продукт, полученный в результате предыдущего этапа, нагревают в водной среде;
- (h2) продукт, полученный в конце предыдущего этапа, прокаливают.
15. Способ получения композиции по любому из пп. 1-12, отличающийся тем, что он включает следующие этапы, на которых:
- (а3) либо только соединение циркония, либо это соединение с одним или несколькими соединениями редкоземельных элементов, отличных от церия, при количестве последнего соединения(соединений), которое является меньшим, чем количество, необходимое для получения требуемой композиции, объединяют в жидкой фазе с основным соединением, в результате чего образуется осадок;
- (b3) указанный осадок нагревают в водной среде;
- (с3) среду, полученную на предыдущем этапе, объединяют либо с одним или несколькими соединениями редкоземельных элементов, отличных от церия, если эти соединения не присутствовали на этапе (а3), либо с необходимым оставшимся
количеством указанных соединений;
- (d3) среду, полученную на предыдущем этапе, объединяют с основным соединением;
- (е3) добавку, выбранную из анионных поверхностно-активных веществ, неионных поверхностно-активных веществ, полиэтиленгликолей, карбоновых кислот и их солей, а также поверхностно-активных веществ по типу карбоксиметилированного этоксилата жирного спирта, добавляют к осадку, полученному на предыдущем этапе;
- (f3) полученный в результате осадок прокаливают.
16. Способ по любому из пп. 13-15, отличающийся тем, что в нем в качестве соединений циркония и редкоземельных элементов используют соль этих элементов, выбранную из нитратов, сульфатов, ацетатов и хлоридов, или же соединение циркония может быть в форме комбинации этих солей.
17. Способ по любому из пп. 13-15, отличающийся тем, что ионную силу вышеупомянутой смеси в жидкой фазе этапа (a1) или (а3) корректируют перед тем, как ее объединяют с основным соединением, или тем, что раствор соединения циркония образуют перед этапом (а2), и тем, что ионную силу этого раствора корректируют перед тем, как его объединяют с основным соединением, причем эту коррекцию ионной силы проводят путем добавления к указанной смеси или к указанному раствору дополнительных ионов, выбранных из ионов сульфата, хлорида и нитрата.
18. Способ по любому из пп. 13-15, отличающийся тем, что основное соединение одного из этапов (b1), (а2) и (а3)
используют в форме раствора, ионную силу которого корректируют перед осаждением путем добавления к указанному раствору соли, выбранной из нитрата аммония, сульфата аммония или хлорида аммония.
19. Способ по любому из пп. 13-15, отличающийся тем, что нагревание осадка этапов (d1), (b2), (g2) и (b3) проводят при температуре по меньшей мере 100°С.
20. Каталитическая система, отличающаяся тем, что она содержит композицию по любому из пп. 1-12.
21. Способ обработки выхлопных газов от двигателей внутреннего сгорания, отличающийся тем, что в нем в качестве катализатора применяют каталитическую систему по п. 20 или композицию по любому из пп. 1-12.